КОМПОЗИЦИЯ КОНЦЕНТРАТА И СПОСОБ УВЕЛИЧЕНИЯ ВЯЗКОСТИ ПОЛИМЕРА

1. Композиция концентрата для повышения вязкости полимера, полученного путем поликонденсации, включающая
удлинитель полимерной цепи и
добавку, представляющую собой соединение, выбранное из простых эфиров, сложных эфиров, или из фософорорганических соединений, или комбинации указанных соединений, причем указанные компоненты присутствуют в количественном соотношении от 15:1 до 1:1 по массе.
2. Композиция концентрата по п.1, дополнительно включающая c) полимерную основу.
3. Композиция по п.2, включающая компоненты в следующем количественном соотношении:
удлинитель полимерной цепи - от 10 до 30 мас %.
добавка для усиления действия удлинителей цепи - от 1 до 15 мас.%;
полимерная основа - остальное.
4. Композиция по п.2, включающая компоненты в следующем количественном соотношении:
удлинитель полимерной цепи - от 10 до 20 мас %.
добавка - 1 до 10 мас.%;
полимерная основа - остальное.
5. Композиция по п.2, включающая компоненты в следующем количественном соотношении:
удлинитель полимерной цепи, - от 10 до 15 мас. %;
добавка - от 1 до 8 мас. %;
полимерная основа - остальное.
6. Композиция по любому из пп. 1-5, в которой удлинитель цепи выбран из карбоновых кислот или их эфиров, ангидридов карбоновых кислот, эпоксидов, изоцианатов, фосфатов и фосфитов, оксазолинов и производных оксазолинов, и их смесей.
7. Композиция по п.6, в которой a) удлинитель цепи представляет собой соединения, выбранные из диангидридов ароматических карбоновых кислот, и их смесей.
8. Композиция по п. 7, в которой a) удлинитель цепи выбран из группы, включающей пиромеллитовый диангидрид (ПМДА), 3,3',4,4'-бензофеноновый диангидрид (БФДА), и окси-дифталевый диангидрид (ОДФДА).
9. Композиция по п.6, в которой удлинитель цепи выбраны из оксазолина и его производных.
10. Композиция по п. 9, в которой производными оксазолина являются бис- или трис- или тетракис-оксазолины, или их смеси.
11. Композиция по п.10, в которой а) удлинитель цепи выбран из следующих:1,3 (1,4)-фенилен-бис-оксазолин (ФБО), 3,3'(3,4';3,5')-нафтилен-бис-оксазолин (НБО), 4,4'(3,3';3,4';3,5')-дифенилен-бис-оксазолин (ДФБО).
12. Композиция по п. 6, в которой a) удлинитель цепи выбирают из соединения класса ди- три- тетра- полиэпоксидов и/или ди- три- и полиизоцианатов.
13. Композиция по п.6, в которой удлинитель цепи выбирают из следующих: 1,4-бутандиолдиглицидиловый эфир, глицериндиглицидиловый эфир, неопентилгликольдиглицидиловый эфир, полиэтиленгликольдиглицидиловый эфир, диглицидиловый эфир бисфенола, диэпоксид-бисфенол А; сополимер фенилизоцианата и формальдегида (P-NCO), 4,4-дифенилметандиизоцианат.
14. Композиция по любому из пп. 1-5, в которой компонент b) добавку выбирают из сложных эфиров дикарбоновых кислот, преимущественно фталевой, адипиновой и себациновой кислот.
15. Композиция по п. 14, в которой сложный эфир дикарбоновой кислоты выбран из следующих: триоктилтримеллитат (ТОТМ), диоктилтерефталат (ДОТФ), диизодецилфталат (ДИДФ), диоктиладипинат (ДОА).
16. Композиция по п.1, в которой фосфорорганические соединения представляют собой эфиры фосфорной кислоты, предпочтительно трифенилфосфат или 2-этилгексил-дифенилфосфат.
17. Композиция по п. 1, в которой полимеры, полученные путем поликонденсации, выбраны из полимеров, при синтезе которых в качестве сомономеров использовали мономер, выбранный из гликолей, других полифункциональных спиртов, и (или) ди-, три- и полиаминов, или их комбинаций.
18. Композиция по п. 17, в которой полимеры, полученные путем поликонденсации, выбраны из полимеров, при синтезе которых в качестве сомономеров использовали дикарбоновые кислоты.
19. Композиция по п.1, в которой полимеры, полученные путем поликонденсации, представляют собой полиэтилентерефталат (ПЭТФ), полибутилентерефталат (ПБТФ) и полиэтиленнафталат (ПЭНФ) и их смеси.
20. Композиция по п. 2, в которой полимерная основа выбрана из полимеров, полученных путем поликонденсации.
21. Композиция по п.20, в которой в качестве полимерной основы используют полиэтилентерефталат (ПЭТФ), полибутилентерефталат (ПБТФ) и полиэтиленнафталат (ПЭНФ) и их смеси.
22. Композиция по любому из пп. 17-21, в которой количество полиэтилентерефталата составляет от 20 до 100% от общего количества полимерной основы.
23. Композиция по п. 21, в которой количество полиэтиленнафталата составляет от 20 до 100% от общего количества полимерной основы.
24. Композиция по п.17-21, в которой указанные полимеры являются вторичным полимерным сырьем.
25. Композиция по п. 1, в которой соотношение a) удлинителя цепи и b) добавки, находится в диапазоне от 10:1 до 1:1, предпочтительно от 5:1 до 1:1, и наиболее предпочтительно от 3:1 до 1:1.
26. Способ повышения вязкости полимера, полученного путем поликонденсации, включащий стадии
добавления полимерного сырья в экструдер;
ii) добавления композиции концентрата для повышения вязкости полимера, включающей компоненты в следующем количественном соотношении:
удлинитель полимерной цепи - от 10 до 30 мас. %;
добавку на основе соединений, выбранных из простых эфиров, сложных эфиров, или из фосфорорганических соединений, или комбинации указанных соединений, - от 1 до 15 мас. %;
необязательно, полимерную основу - остальное.
iii) экструдирование полученной смеси с получением полимерного продукта.
27. Способ по п. 24, в котором соотношение компонентов a) удлинителя цепи и b) добавки находится в диапазоне от 15:1 до 1:1, предпочтительно от 10:1 до 1:1, более предпочтительно от 5:1 до 1:1, и наиболее предпочтительно от 3:1 до 1:1.
28. Способ по п.24, где полимером является полиэфир.
29. Способ по п.26, где полиэфир представляет собой полиэтилентерефталат (ПЭТФ).
30. Способ по п.24, где полимерная основа композиции, добавляемой на стадии b) представляет собой полимер, полученный из сомономера, идентичного сомономеру полимерного сырья, добавляемого на стадии а).
31. Применение композиции концентрата по любому из пп.1-23 для увеличения вязкости полимеров.
32. Применение по п.29, где полимер представляет собой полиэфир.
33. Применение по п.30, где полимер представляет собой полиэтилентерефталат (ПЭТФ), полибутилентерефталат (ПБТФ) или полиэтиленнафталат (ПЭНФ) или их смеси.
34. Полимер, полученный с использованием композиции по пп.1-23.
35. Формованное изделие, полученное из полимера по п.32.